非水有機溶媒と溶質を含む非水電解液電池用電解液において、添加剤として、ビスオキサラトホウ酸塩、ジフルオロオキサラトホウ酸塩、トリスオキサラトリン酸塩、ジフルオロビスオキサラトリン酸塩、テトラフルオロオキサラトリン酸塩からなる第一化合物群から選ばれた少なくとも一つの化合物と、下記一般式I、式中、R1及びR2はそれぞれ互いに独立して、炭素数1~10の直鎖あるいは分岐状のアルキル基またはアルケニル基、炭素数が3~10のシクロアルキル基またはシクロアルケニル基、及び、炭素数が6~10のアリール基から選ばれる少なくとも1つの有機基であり、その有機基中にフッ素原子、酸素原子、不飽和結合が存在することもできる。Mはアルカリ金属カチオン、アルカリ土類金属カチオン、またはオニウムカチオンで、nは該当するカチオンの価数と同数の整数を表す。で示されるスルホン酸エステル基を有するイミド塩、及び、下記一般式II、式中、R3、R4、R5、R6はそれぞれ互いに独立して、塩素、フッ素、または、-OR7で示される有機基;R7は炭素数1~10の直鎖あるいは分岐状のアルキル基またはアルケニル基、炭素数が3~10のシクロアルキル基またはシクロアルケニル基、及び、炭素数が6~10のアリール基から選ばれる少なくとも1つの有機基であり、その有機基中にフッ素原子、酸素原子、不飽和結合が存在することもできる。Mはアルカリ金属カチオン、アルカリ土類金属カチオン、またはオニウムカチオンで、mは該当するカチオンの価数と同数の整数を表す。で示されるホスホリル基を有するイミド塩からなる第二化合物群から選ばれた少なくとも一つの化合物を含むことを特徴とする、非水電解液電池用電解液。第一化合物群の添加量が、非水電解液電池用電解液に対して0.01~5.0質量の範囲であることを特徴とする、請求項1に記載の非水電解液電池用電解液。第二化合物群の添加量が、非水電解液電池用電解液に対して0.01~10.0質量の範囲であることを特徴とする、請求項1または請求項2に記載の非水電解液電池用電解液。第一化合物群の対カチオンが、リチウムイオン、ナトリウムイオン、カリウムイオン、テトラアルキルアンモニウムイオンからなる群から選ばれた少なくとも一つの対カチオンであることを特徴とする、請求項1乃至請求項3のいずれかに記載の非水電解液電池用電解液。溶質が、LiPF6、LiBF4、CF3SO22NLi、C2F5SO22NLiからなる群から選ばれた少なくとも一つの溶質であることを特徴とする、請求項1乃至請求項4のいずれかに記載の非水電解液電池用電解液。少なくとも正極と、リチウムまたはリチウムの吸蔵放出の可能な負極材料からなる負極と、非水電解液電池用電解液とを備えた非水電解液電池において、請求項1乃至請求項5のいずれかに記載の非水電解液電池用電解液を用いることを特徴とする、非水電解液電池。本発明は、この種の非水電解液電池の高温サイクル特性や45°C以上の高温保存性等の耐久性を向上させるとともに、特に、電解液に含まれる成分の分解反応に伴うガス発生による電池の膨れや性能の劣化を引き起こすことなく、電気自動車、ハイブリッド車、燃料電池車補助電源、電力貯蔵等の大型、パワー用途向けの蓄電システムに使用できる非水電解液電池用電解液及び非水電解液電池を提供するものである。本発明者らは、かかる問題に鑑み鋭意検討の結果、正極と、リチウムまたはリチウムの吸蔵放出の可能な負極材料からなる負極と、非水電解液電池用電解液とを備えた非水電解液電池において、特定の化合物群を添加した非水電解液電池用電解液を用いることにより、サイクル特性、高温保存性等を向上させることができる非水電解液電池用電解液、さらにはそれを使用した非水電解液電池を見出し、本発明に至った。すなわち本発明は、非水有機溶媒と溶質を含む非水電解液電池用電解液において、添加剤として、ビスオキサラトホウ酸塩、ジフルオロオキサラトホウ酸塩、トリスオキサラトリン酸塩、ジフルオロビスオキサラトリン酸塩、テトラフルオロオキサラトリン酸塩からなる第一化合物群から選ばれた少なくとも一つの化合物と、下記一般式I、式中、R1及びR2はそれぞれ互いに独立して、炭素数1~10の直鎖あるいは分岐状のアルキル基またはアルケニル基、炭素数が3~10のシクロアルキル基またはシクロアルケニル基、及び、炭素数が6~10のアリール基から選ばれる少なくとも1つの有機基であり、その有機基中にフッ素原子、酸素原子、不飽和結合が存在することもできる。Mはアルカリ金属カチオン、アルカリ土類金属カチオン、またはオニウムカチオンで、nは該当するカチオンの価数と同数の整数を表す。で示されるスルホン酸エステル基を有するイミド塩以下、硫酸エステルイミドまたは、単にイミド塩と記載する場合がある、及び、下記一般式II、式中、R3、R4、R5、R6はそれぞれ互いに独立して、塩素、フッ素、または、-OR7で示される有機基;R7は炭素数1~10の直鎖あるいは分岐状のアルキル基またはアルケニル基、炭素数が3~10のシクロアルキル基またはシクロアルケニル基、及び、炭素数が6~10のアリール基から選ばれる少なくとも1つの有機基であり、その有機基中にフッ素原子、酸素原子、不飽和結合が存在することもできる。Mはアルカリ金属カチオン、アルカリ土類金属カチオン、またはオニウムカチオンで、mは該当するカチオンの価数と同数の整数を表す。で示されるホスホリル基を有するイミド塩以下、ホスホリルイミドまたは、単にイミド塩と記載する場合があるからなる第二化合物群から選ばれた少なくとも一つの化合物を含むことを特徴とする、非水電解液電池用電解液である。また、前記第一化合物群の添加量は、非水電解液電池用電解液に対して0.01~5.0質量の範囲であることが好ましい。また、前記第二化合物群の添加量は、非水電解液電池用電解液に対して0.01~10.0質量の範囲であることが好ましい。また、前記第一化合物群の対カチオンは、リチウムイオン、ナトリウムイオン、カリウムイオン、テトラアルキルアンモニウムイオンからなる群から選ばれた少なくとも一つの対カチオンであることが好ましい。また、前記溶質は、LiPF6、LiBF4、CF3SO22NLi、C2F5SO22NLiからなる群から選ばれた少なくとも一つの溶質であることが好ましい。また、本発明は、少なくとも正極と、リチウムまたはリチウムの吸蔵放出の可能な負極材料からなる負極と、非水電解液電池用電解液とを備えた非水電解液電池において、上記の非水電解液電池用電解液を用いることを特徴とする、非水電解液電池である。本発明の非水電解液電池用電解液は、電解液に含まれる成分の分解反応に伴うガス発生による電池の膨れや性能の劣化を引き起こすことなく、電極の皮膜特性を向上させ、それを使用した非水電解液電池のサイクル特性や45°C以上の高温での保存性等の耐久性を向上させることができる。従って、本発明の非水電解液電池用電解液は、電気自動車、ハイブリッド車、燃料電池車補助電源、電力貯蔵等の大型、パワー用途向けの蓄電システム等の電池へ使用することができる。ビスオキサラトホウ酸塩、ジフルオロオキサラトホウ酸塩、トリスオキサラトリン酸塩、ジフルオロビスオキサラトリン酸塩、テトラフルオロオキサラトリン酸塩からなる第一化合物群から選ばれた少なくとも一つの化合物は、正極、負極上で分解することによりリチウムイオン伝導性の高い皮膜を形成する。この皮膜が活物質と非水有機溶媒や溶質との直接の接触を抑制して、その分解を防ぎ電池の劣化を抑制する。ただし、第一化合物群のみでは皮膜形成にロスがあるため皮膜形成以外の副反応が起こり添加剤のシュウ酸部分が分解して二酸化炭素や一酸化炭素になり、電池内でガス発生が起こるという問題点がある。本発明の非水電解液電池用電解液は、上記第一化合物群から選ばれた少なくとも一つの化合物と、第二化合物群から選ばれた少なくとも一つのイミド塩を併用添加することで、第一化合物群がより少ない量で効率的に電極上に皮膜として固定され、ガス発生を抑制することができると共に、第一化合物群と第二化合物群がそれぞれ単独では達成できない優れた耐久性を示す。本発明の非水電解液電池用電解液は、第一化合物群と、第二化合物群と、非水有機溶媒と、溶質とを含有する。また、必要であれば一般に良く知られている別の添加剤の併用も可能である。以下、本発明の非水電解液電池用電解液の各構成要素について詳細に説明する。本発明で使用される第一化合物群は、ビスオキサラトホウ酸塩、ジフルオロオキサラトホウ酸塩、トリスオキサラトリン酸塩、ジフルオロビスオキサラトリン酸塩、テトラフルオロオキサラトリン酸塩からなる化合物群であり、それぞれの塩は以下に示される構造のアニオン部を有する。これらのアニオンと組み合わせる対カチオンとしては、本発明の非水電解液電池用電解液及び非水電解液電池の性能を損なうものでなければその種類に特に制限はなく様々なものを選択することができる。具体例としては、リチウム、ナトリウム、カリウム、ルビジウム、セシウム、マグネシウム、カルシウム、バリウム、銀、銅、鉄、等の金属カチオン、テトラアルキルアンモニウム、テトラアルキルホスホニウム、イミダゾリウム誘導体、等のオニウムカチオンが挙げられるが、特に非水電解液電池中でのイオン伝導を助ける役割をするという観点から、リチウムイオン、ナトリウムイオン、カリウムイオン、テトラアルキルアンモニウムイオンが好ましい。第一化合物群の添加量は、非水電解液電池用電解液に対して下限は、0.01質量以上、好ましくは0.03質量以上、さらに好ましくは0.05質量以上であり、また、上限は5.0質量以下、好ましくは3.0質量以下、さらに好ましくは2.0質量以下の範囲である。0.01質量未満であると非水電解液電池のサイクル特性、高温保存性等の耐久性を向上させる効果が十分に得られない恐れがある。一方、5.0質量を越えると皮膜形成に使われず余剰になったこの第一化合物群の化合物が皮膜形成反応以外の分解反応によりガスを発生し、電池の膨れや性能の劣化を引き起こすという問題が起こる恐れがある。本発明で使用される第二化合物群の添加量は、非水電解液電池用電解液に対して0.01質量以上、好ましくは0.03質量以上、さらに好ましくは0.05質量以上であり、また、10.0質量以下、好ましくは5.0質量以下、さらに好ましくは2.0質量以下の範囲である。0.01質量未満であると非水電解液電池のサイクル特性、高温保存性等の耐久性を向上させる効果、及び、ガス発生を抑制する効果が、十分に得られない恐れがある。一方、10.0質量を越えても、添加量程に効果が上がることは期待できず、コストの面から不利になるとともに、前記イミド塩が全量溶解されずに、未溶解分が電解液中に存在してしまう場合があるため好ましくない。第一化合物群と、第二化合物群との添加割合は、特に制限はされないが、非水電解液電池用電解液中における第一化合物群/第二化合物群のモル比が、下限として0.01以上、好ましくは0.1以上で、また、上限として100以下、好ましくは10以下の範囲である。上記モル比の範囲が、100を超えると高温耐久性向上効果、及び、ガス発生抑制効果が十分得られない恐れがある。また、0.01未満であると高温耐久性向上効果が十分得られない恐れがあるため好ましくない。本発明の非水電解液電池用電解液において、第一化合物群と第二化合物群の併用により電池特性、特に、高温耐久性がそれぞれ単独で添加した場合に比べて著しく向上するメカニズムの詳細は明らかではないが、どちらの化合物群も電極上で皮膜を形成して非水電解液電池用電解液の酸化還元による分解を防ぎ、劣化を抑制することで高温耐久性を向上させる。また、この二種類の化合物群が共存した場合、この二種類の化合物群からできた混合皮膜により、より強固な保護皮膜ができる。本発明の非水電解液電池用電解液に用いる非水有機溶媒の種類は、特に限定されず、任意の非水有機溶媒を用いることができる。具体例としては、プロピレンカーボネート、エチレンカーボネート、ブチレンカーボネート等の環状カーボネート、ジエチルカーボネート、ジメチルカーボネート、メチルエチルカーボネート等の鎖状カーボネート、γ-ブチロラクトン、γ-バレロラクトン等の環状エステル、酢酸メチル、プロピオン酸メチル等の鎖状エステル、テトラヒドロフラン、2-メチルテトラヒドロフラン、ジオキサン等の環状エーテル、ジメトキシエタン、ジエチルエーテル等の鎖状エーテル、ジメチルスルホキシド、スルホラン等の含イオウ非水有機溶媒等を挙げることができる。また、本発明に用いる非水有機溶媒は、一種類を単独で用いても良く、二種類以上を用途に合わせて任意の組合せ、比率で混合して用いても良い。本発明の非水電解液電池用電解液に用いる溶質の種類は、特に限定されず、任意のリチウム塩を用いることができる。具体例としては、LiPF6、LiBF4、LiClO4、LiAsF6、LiSbF6、LiCF3SO3、LiNSO2CF32、LiNSO2C2F52、LiNSO2CF3SO2C4F9、LiCSO2CF33、LiPF3C3F73、LiBCF34、LiBF3C2F5等に代表される電解質リチウム塩が挙げられる。これらの溶質は、一種類を単独で用いても良く、二種類以上を用途に合わせて任意の組合せ、比率で混合して用いても良い。中でも、電池としてのエネルギー密度、出力特性、寿命等から考えるとLiPF6、LiBF4、CF3SO22NLi、C2F5SO22NLiが好ましい。これら溶質の濃度については、特に制限はないが、下限は0.5mol/L以上、好ましくは0.7mol/L以上、さらに好ましくは0.9mol/L以上であり、また、上限は2.5mol/L以下、好ましくは2.2mol/L以下、さらに好ましくは2.0mol/L以下の範囲である。0.5mol/Lを下回るとイオン伝導度が低下することにより非水電解液電池のサイクル特性が低下する恐れがある。一方、2.5mol/Lを越えると非水電解液電池用電解液の粘度が上昇することにより、やはりイオン伝導を低下させ、非水電解液電池のサイクル特性を低下させる恐れがある。以上が本発明の非水電解液電池用電解液の基本的な構成についての説明であるが、本発明の要旨を損なわない限りにおいて、本発明の非水電解液電池用電解液に一般に用いられるその他の添加剤を任意の比率で添加しても良い。具体例としては、シクロヘキシルベンゼン、ビフェニル、t-ブチルベンゼン、ビニレンカーボネート、ビニルエチレンカーボネート、ジフルオロアニソール、フルオロエチレンカーボネート、プロパンサルトン、ジメチルビニレンカーボネート等の過充電防止効果、負極皮膜形成効果、正極保護効果を有する化合物が挙げられる。また、リチウムポリマー電池と呼ばれる非水電解液電池に使用される場合のように非水電解液電池用電解液をゲル化剤や架橋ポリマーにより擬固体化して使用することも可能である。次に本発明の非水電解液電池の構成について説明する。本発明の非水電解液電池は、上記の本発明の非水電解液電池用電解液を用いることが特徴であり、その他の構成部材には一般の非水電解液電池に使用されているものが用いられる。即ち、リチウムの吸蔵及び放出が可能な正極及び負極、集電体、セパレーター、容器等から成る。負極材料としては、特に限定されないが、リチウムを吸蔵放出できるリチウム金属、リチウムと他の金属との合金及び金属間化合物や種々のカーボン材料、人造黒鉛、天然黒鉛、金属酸化物、金属窒化物、活性炭、導電性ポリマー等が用いられる。正極材料としては、特に限定されないが、リチウム電池及びリチウムイオン電池の場合、例えば、LiCoO2、LiNiO2、LiMnO2、LiMn2O4等のリチウム含有遷移金属複合酸化物、それらのリチウム含有遷移金属複合酸化物の遷移金属が複数混合したもの、それらのリチウム含有遷移金属複合酸化物の遷移金属の一部が他の金属に置換されたもの、TiO2、V2O5、MoO3等の酸化物、TiS2、FeS等の硫化物、あるいはポリアセチレン、ポリパラフェニレン、ポリアニリン、およびポリピロール等の導電性高分子、活性炭、ラジカルを発生するポリマー、カーボン材料等が使用される。正極や負極材料には、導電材としてアセチレンブラック、ケッチェンブラック、炭素繊維、黒鉛、結着剤としてポリテトラフルオロエチレン、ポリフッ化ビニリデン、SBR樹脂等が加えられ、シート状に成型されることにより電極シートにする。正極と負極の接触を防ぐためのセパレーターとしては、ポリプロピレン、ポリエチレン、紙、ガラス繊維、等で作られた不織布や多孔質シートが使用される。以上の各要素からコイン状、円筒状、角形、アルミラミネートシート型等の形状の非水電解液電池が組み立てられる。以下、実施例により本発明を具体的に説明するが、本発明はかかる実施例により限定されるものではない。[実施例1]エチレンカーボネートとエチルメチルカーボネートの体積比3:7の混合溶媒中に溶質としてLiPF6を1.0mol/L、第一化合物群からジフルオロビスオキサラトリン酸リチウムを1.0質量、第二化合物群からビスエチルスルホナートイミドリチウムを0.5質量となるように非水電解液電池用電解液を調製した。なお、第一化合物群と、第二化合物群との添加割合である第一化合物群第二化合物群のモル比は、1.9であった。この非水電解液電池用電解液を用いてLiCoO2を正極材料、黒鉛を負極材料としてセルを作製し、実際に電池の充放電試験を実施した。試験用セルは以下のように作製した。LiCoO2粉末90質量部に、バインダーとして5質量部のポリフッ化ビニリデンPVDF、導電材としてアセチレンブラックを5質量部混合し、さらにN-メチルピロリドンを添加し、ペースト状にした。このペーストをアルミニウム箔上に塗布して、乾燥させることにより、試験用正極体とした。また、黒鉛粉末90質量部に、バインダーとして10質量部のポリフッ化ビニリデンPVDFを混合し、さらにN-メチルピロリドンを添加し、スラリー状にした。このスラリーを銅箔上に塗布して、150°Cで12時間乾燥させることにより、試験用負極体とした。そして、ポリエチレン製セパレーターに電解液を浸み込ませてアルミラミネート外装の50mAhセルを組み立てた。以上のような方法で作製したセルを用いて60°Cの環境温度で充放電試験を実施し、サイクル特性及び貯蔵特性を評価した。充電は、4.2V、放電は、3.0Vまで行い、定電流定電圧法で、1C1時間率の放電容量による定格容量を1時間で放電する電流値を1Cとする、以下同様充放電サイクルを繰り返した。初期の放電容量に対する500サイクル後の放電容量の百分率で表した値を容量維持率とした。そして、500サイクル後、25°Cの環境温度で充電上限電圧4.2Vまで定電流定電圧法で、0.2Cで充電した後、60°Cの環境温度で10日間保存した。この後、放電終止電圧3.0Vまで0.2Cの定電流で放電し、この放電容量の初期の放電容量に対する割合を残存容量比とし、セルの貯蔵特性を評価した。また、シリコンオイルを用いた浮力法によりガス発生量を評価した。結果を表1に示す。実施例2~実施例18、比較例1~15においては、前記実施例1において、第一化合物群および第二化合物群から選択する化合物とその添加量質量を変えたこと以外は同様に非水電解液電池用電解液の調製、及びセルの作製を行い、充放電試験を実施した。結果をまとめて表1に示す。なお、表中の第一/第二は第一化合物群/第二化合物群のモル比を意味する。以上の結果を比較すると、第一化合物群と第二化合物群をそれぞれ単独で使用するよりも併用したほうが容量維持率、貯蔵特性、共に優れていることがわかる。また、第二化合物群は第一化合物群の分解反応によるガス発生を抑制している。